(57)【要約】鉄粉末粒子の表面に拡散接合した銅粒子を１〜５重量％、好ましくは１．５〜４重量％、最も好ましくは１．５〜３．５重量％有する鉄粉末からなる新たな拡散接合粉末が開示されている。新しい拡散接合粉末は、焼結密度が高く、銅含有量のばらつきが最小である部品を製造するのに適している。
2019513188.tif 000002
【特許請求の範囲】
【請求項１】
アトマイズ鉄粉の表面に拡散接合された還元酸化銅の粒子からなる鉄基粉末であって、銅の含有量は前記鉄基粉末の１〜５重量％、好ましくは１．５〜４重量％、最も好ましくは１．５〜３．５重量％である鉄基粉末。
【請求項２】
最大粒子径が２５０μｍであり、少なくとも７５％が１５０μｍ未満であり、最大で３０％が４５μｍ未満であり、見掛け密度が少なくとも２．７０ｇ／ｃｍ３であり、酸素含有量が最大で０．１６重量％であり、他の不可避不純物が最大で１重量％である、請求項１に記載の鉄基粉末。
【請求項３】
ＳＳＦ因子が最大で２．０、好ましくは最大で１．７であり、
前記ＳＳＦ因子は、前記鉄基粉末のうちで４５μｍのふるいを通過する鉄基粉末の重量％でのＣｕ含有量と、４５μｍのふるいを通過しない鉄基粉末の重量％でのＣｕ含有量との間の割合として定義される、請求項２に記載の鉄基粉末。
【請求項４】
前記鉄基粉末から製造された焼結部品の断面における最大銅含有量は、公称銅含有量よりも最大１００％高く、好ましくは公称銅含有量よりも最大８０％高いことを特徴とし、
前記焼結部品は、０．５％の黒鉛を有する前記鉄基粉末を、ＩＳＯ  １３３２０：１９９９に準拠してレーザー回折で測定した最大１５μｍの粒径Ｘ９０を有する０．５％の黒鉛を有する前記鉄基粉末を、国際公開第２０１０／０６２２５０号に記載されている０．９％の潤滑剤と混合し、得られた混合物を、ＩＳＯ  ２７４０：２００９に準拠して引張強度試料（ＴＳ棒）の製造のための圧縮金型内に搬送し、６００ＭＰａの圧縮圧力を印加して、その後、圧縮された試料を圧縮金型から取り出し、９０％窒素／１０％水素の大気圧雰囲気下において１１２０℃で３０分間焼結を行うことによって製造され、
最大銅含有量は、倍率１３０倍、作動距離１０ｍｍ、走査時間１分である、エネルギー分散分光法（ＥＤＳ）用のシステムを備えた走査型電子顕微鏡（ＳＥＭ）内のライン走査によって決定される、請求項１から請求項まで３のいずれか１項に記載の鉄基粉末。
【請求項５】
前記鉄基粉末から製造された焼結部品の断面内の最大孔面積が最大で４０００μｍ２であることを特徴とし、
前記焼結部品は、ＩＳＯ  １３３２０：１９９９に準拠してレーザー回折で測定された最大１５μｍの粒径Ｘ９０を有する０．５％の黒鉛を有する前記鉄基粉末を、国際公開第２０１０／０６２２５０号に記載されている０．９％の潤滑剤と混合し、得られた混合物をＩＳＯ  ２７４０：２００９に準拠して引張強度試料（ＴＳ棒）の製造のための圧縮金型内に搬送し、６００ＭＰａの圧縮圧力を印加して、その後、圧縮された試料を圧縮金型から取り出し、９０％窒素／１０％水素の大気圧雰囲気下において１１２０℃で３０分間焼結を行うことによって製造され、
前記最大孔面積は、デジタルビデオカメラおよびコンピュータベースのソフトウェアの助けにより倍率が１００倍の光学顕微鏡（ＬＯＭ）により決定され、総測定面積は２６．７ｍｍ２である、請求項１から請求項４までのいずれか１項に記載の鉄基粉末。
【請求項６】
請求項１から請求項５までのいずれか１項に記載の鉄基粉末を１０〜９９．８重量％と、
任意で最大１．５重量％の黒鉛と
を含有するか、またはそれらからなる鉄系粉末組成物であって、
黒鉛が存在する場合には、黒鉛含有量が０．３〜１．５重量％、好ましくは０．１５〜１．２重量％であり、０．２〜１．０重量％の潤滑剤および最大１．０重量％の切削性向上添加剤を含み、残部が鉄粉末である、鉄基粉末組成物。
【請求項７】
請求項１から請求項５までのいずれか１項に記載の前記鉄基粉末を５０〜９９．８重量％と、
任意で最大１．５重量％の黒鉛と
を含有するか、またはそれらからなる鉄基粉末組成物であって、
黒鉛が存在する場合には、黒鉛含有量が０．３〜１．５重量％、好ましくは０．１５〜１．２重量％であり、０．２〜１．０重量％の潤滑剤および最大１．０重量％の切削性向上添加剤を含み、残部が鉄粉末である、鉄基粉末組成物。
【請求項８】
酸素含有量が０．３〜１．２重量％、炭素含有量が０．１〜０．５重量％、最大粒子径が最大２５０μｍ、最大で３０重量％が４５μｍ以下の鉄粉末を提供し、最大粒子径Ｘ９０が最大２２μｍ、重量平均粒径Ｘ５０が最大１５μｍ、好ましくは最大１１μｍの銅含有粉末を提供するステップと、
前記鉄粉末と前記銅含有粉末とを混合するステップと、
前記混合物を還元雰囲気中で８００〜９８０℃で２０分間〜２時間、還元熱処理を行うステップと、
得られたケーキを粉砕し、所望の粒度に分級するステップと
を含む鉄基粉末の製造方法。
【請求項９】
焼結部品を製造する方法であって、
請求項６または請求項７に記載の鉄基粉末組成物を提供するステップと、
前記鉄基粉末組成物を、少なくとも４００ＭＰａの圧縮圧力で圧縮を行ない、得られたグリーン体部品を取り出すステップと、
約１０５０〜１３００℃の温度の中性または還元性雰囲気中で前記グリーン体部品を１０〜７５分間焼結するステップと、
任意で、表面焼入れ、無心焼入れ、高周波焼入れ、またはガス焼入れまたは油焼入れを含む焼入れ処理により前記焼結部品を焼入れするステップと
を含む方法。
【請求項１０】
請求項９に記載の方法により製造された焼結部品。
【請求項１１】
断面内の最大銅含有量が公称銅含有量よりも最大１００％高く、好ましくは公称銅含有量よりも最大８０％高い焼結部品であることを特徴とし、
前記最大銅含有量は、倍率が１３０倍、作動距離が１０ｍｍ、走査時間が１分である、エネルギー分散分光法（ＥＤＳ）用のシステムを備えた走査型電子顕微鏡（ＳＥＭ）内のライン走査によって決定される、請求項１０に記載の焼結部品。
【請求項１２】
最大孔面積が最大で４０００μｍ２であることを特徴とし、
前記最大孔面積は、デジタルビデオカメラおよびコンピュータベースのソフトウェアの助けにより倍率が１００倍の光学顕微鏡（ＬＯＭ）内で決定され、総測定面積は２６．７ｍｍ２である、請求項１０または請求項１１に記載の焼結部品。
【発明の詳細な説明】
【技術分野】
【０００１】
本発明は、部品の粉末冶金的製造を目的とした鉄基粉末に関するものである。さらに、本発明は、この鉄基粉末の製造方法、およびこの鉄基粉末から部品を製造する方法、およびそれにより製造される部品にも関するものである。
【背景技術】
【０００２】
産業界では、鉄基粉末組成物を圧縮および焼結することによって製造される金属製品の使用がますます普及している。これらの金属製品の品質要求は連続的に引き上げられる結果、改良された特性を有する新しい粉末組成物が開発され続けている。密度の他に、最終的な焼結製品の最も重要な特性の１つは寸法変化であり、とりわけそれは一定でならない。最終製品の径のばらつきに関する問題は、しばしば、圧縮される粉末混合物の不均質性に由来する。そのような不均質性は、最終的な部品の機械的特性のばらつきにもつながる。これらの問題の原因は、径、密度、および形状が異なる粉末成分を含む粉末混合物で、粉末組成物の取り扱い中に偏析が生じることが特に顕著である。この偏析は、粉末組成物が不均一に構成されることを意味し、これは次には、粉末組成物でできた部品がその製造中に寸法変化のばらつきを示し、最終製品の特性がばらつくことを意味する。他の問題は、微粒子（特に、黒鉛などの密度の低い微粒子）が、粉末混合物の取り扱いにおいて粉塵を発生させることである。
【０００３】
粒子の大きさの差は、粉末の流動特性、すなわち自由流動性粉末として挙動する粉末の能力にも問題を生じる。流動性が損なわれると、粉末を金型に充填する時間が増加し、それは生産性の低下、および圧縮部品の密度および組成のばらつきの危険性の増大を意味し、焼結後に許容できない変形を引き起こす可能性がある。
【０００４】
粉末組成物に種々の結合剤および潤滑剤を添加することによって上記の問題を解決する試みがなされている。結合剤の目的は、合金成分などの添加物の小さい径の粒子を主要成分金属粒子の表面にしっかりと効果的に結合させることであり、その結果、偏析および粉塵の問題を低減させる。潤滑剤の目的は、粉末組成物の圧縮中の内部摩擦および外部摩擦を減少させ、また排出力（すなわち、最終的に圧縮された製品を金型から取り出すのに必要な力）を低減させることである。
【０００５】
圧縮および焼結による部品の製造のために最も一般的に使用される粉末組成物は、鉄、銅、および黒鉛としての炭素を粉末形態で含有する。また、通常は粉末状の潤滑剤も添加される。銅の含有量は通常組成物の１〜５重量％であり、黒鉛の含有量は０．３〜１．２重量％であり、潤滑剤の含有量は通常１重量％未満である。
【０００６】
黒鉛としての合金元素の炭素は、通常、粉末中に別個の粒子として存在し、これらの粒子は、偏析および粉塵を避けるために、粗い低炭素含有鉄粉末または鉄基粉末の表面に結合され得る。鉄または鉄基粉末中に予め合金化された元素として炭素を添加する、すなわちアトマイズ前に溶融物中に添加する選択肢は、そのような高炭素含有鉄または鉄基粉末が硬すぎて圧縮が極めて困難であるため、代替にはならない。
【０００７】
合金元素銅は、元素の形で粉末として添加されてもよく、場合によっては結合剤によって鉄または鉄基粉末に結合されてもよい。しかしながら、例えば、銅の偏析および銅粉塵を回避するためのより効率的な代替案は、部分的に合金の銅粒子を鉄または鉄基粉末の表面へ拡散接合することである。この方法により、鉄または鉄基粉末の硬さの許容できない増加が回避され、さもなければ、銅が鉄または鉄基粉末に完全に合金化され、予備合金化されることが許容される場合の結果となるであろう。
【０００８】
銅が鉄または鉄基粉末の表面に拡散接合している拡散接合粉末は、何十年にもわたって知られている。ＧＢ１１６２７０２，１９６５（Ｓｔｏｓｕｙ）（特許文献１）には、粉末を調製する方法が開示されている。このプロセスにおいて、合金化元素は、鉄粉末粒子に部分的に合金化されて拡散接合される。合金化されていない鉄粉末は、融点以下の温度の還元性雰囲気中で、銅およびモリブデンなどの合金元素とともに加熱され、粒子の部分的な合金化および凝集を引き起こす。完全な合金化の前に加熱を中止し、得られた凝集物を所望の大きさにすりつぶす。また、ＧＢ１５９５３４６，１９７６（Ｇｕｓｔａｖｓｓｏｎ）（特許文献２）は拡散接合粉末を開示している。粉末は、鉄粉末と銅粉末または容易に還元可能な銅化合物との混合物から調製される。この特許出願は、１０重量％の拡散接合銅の含有量を有する鉄−銅粉末を開示している。この主粉末を純鉄粉末で希釈し、粉末組成物中の得られる銅含有量は、粉末組成物のそれぞれ２重量％、３重量％である。
【０００９】
種々の銅含有拡散接合鉄または鉄基粉末を開示する他の特許文献の例は、ＪＰ３９１８２３６Ｂ２（Ｋａｗａｓａｋｉ）（特許文献３）、ＪＰ６３−１１４９０３Ａ（Ｔｏｙｏｔａ）（特許文献４）、ＪＰ８−０９２６０４（Ｄｏｗａ）（特許文献５）、ＪＰ１−２９０７０２（Ｓｕｍｉｔｏｍｏ）（特許文献６）である。
【００１０】
特許文献３には、酸素含有量が０．３〜０．９％で炭素含有量が０．３％未満のアトマイズ鉄粉末を、２０〜１００μｍの平均粒子径を有する粗い金属銅粉末に混合した拡散接合粉末を製造するための製造方法が記載されている。
【００１１】
特許文献４は、その表面に拡散接合した銅の粒子を有する予備合金化鉄粉末からなる高圧縮性金属粉末を開示している。予備合金化された鉄粉末は、重量％で０．２〜１．４％のＭｏ、０．０５〜０．２５％のＭｎ、および０．１％未満のＣで構成される。予備合金化鉄粉末を、予備合金化鉄粉末の重量平均粒径の最大１／５の重量平均粒径を有する銅粉末または酸化銅粉末と混合し、混合物を加熱して、銅粒子を予備合金化鉄粉末に拡散接合させる。得られた拡散接合粉末の銅含有量は、０．５〜５重量％である。
【００１２】
特許文献５には、粒径最大５μｍで比表面積が１０ｍ２／ｇ以上のフィン状の酸化銅粉末を鉄含有粉末と混合した拡散接合銅含有鉄粉末を製造するための製造方法が記載されている。酸化銅粉末と鉄含有粉末との間の混合物をさらに７００〜９５０℃の温度で還元雰囲気にさらして、鉄粉末表面上に金属銅を還元して、１０〜５０重量％の含有量でその結果拡散接合粉末を析出させる。
【００１３】
特許文献６には、合金元素としてニッケルを使用する必要なしに、高強度、高靭性、および優れた寸法安定性を有する緻密化および焼結された部品の製造に使用するのに適した、良好な圧縮性を有する拡散合金鉄粉末が開示されている。拡散合金粉末は、アトマイズ鉄粉末と酸化鉄粉末とを鉄粉末の２〜３５重量％の量で混合し、銅粉末および任意でモリブデン粉末を混合することによって製造される。この混合物に還元熱処理プロセスを施すことにより、合金元素と還元酸化鉄とがアトマイズ鉄粉末の表面に拡散接合される。得られた拡散接合粉末中の銅の量は、０．５〜４重量％である。
【先行技術文献】
【特許文献】
【００１４】
【特許文献１】英国特許第１１６２７０２号明細書
【特許文献２】英国特許第１５９５３４６号明細書
【特許文献３】特許第３９１８２３６号公報
【特許文献４】特開昭６３−１１４９０３号公報
【特許文献５】特開平８−０９２６０４号公報
【特許文献６】特開平１−２９０７０２特開平
【発明の概要】
【発明が解決しようとする課題】
【００１５】
プレス部品及び焼結部品を製造するための費用効果の高い拡散接合銅含有鉄粉末を見出すために多くの試みがなされているが、コスト及び性能の点でそのような粉末を改良する必要性が依然として存在する。
【課題を解決するための手段】
【００１６】
本発明は、鉄粉末粒子の表面に拡散接合された銅粒子が１〜５重量％、好ましくは１．５〜４重量％、最も好ましくは１．５〜３．５重量％を有する鉄粉末からなる新たな拡散接合粉末を開示している。また、本発明は、拡散接合粉末の製造方法、並びに新たな拡散接合粉末からできた部品の製造方法および製造された部品を開示する。
【図面の簡単な説明】
【００１７】
【図１】試料ａｃの銅含有量のばらつきを示す。
【図２】試料ｂｃの銅含有量のばらつきを示す。
【図３】試料ｂｄの銅含有量のばらつきを示す。
【図４】試料ｂｅの銅含有量のばらつきを示す。
【図５】試料ａｄの銅含有量のばらつきを示す。
【発明を実施するための形態】
【００１８】
鉄粉末
拡散接合粉末を製造するために使用される鉄粉末は、アトマイズ鉄粉末であり、好ましい一実施形態では、酸素含有量が０．３〜１．２％、好ましくは０．５〜１．１重量％、炭素含有量が０．１〜０．５重量％である。一実施形態では、酸素含有量は０．５〜１．１重量％であり、炭素含有量は０．３重量％を超えて０．５重量％までである。鉄溶湯を水アトマイズすると、経済的に酸素と炭素のより高い含有量が可能になり、そのため、本実施形態は生産的な経済的観点から好ましい。
【００１９】
代替の一実施形態では、酸素含有量は最大０．１５重量％であり、炭素含有量は最大０．０２重量％である。
【００２０】
この酸素含有量を有する鉄粉末を使用することにより、驚くべきことに、拡散接合−還元熱処理プロセス後の銅粒子の鉄粉末への付着が著しく改善されることが示された。
【００２１】
鉄粉の最大粒子径は、通常は２５０μｍであり、少なくとも７５重量％は１５０μｍ未満である。最大３０重量％が４５μｍ未満である。粒子径は、ＩＳＯ４４９７  １９８３に準拠して測定された。
【００２２】
Ｍｎ、Ｐ、Ｓ、ＮｉおよびＣｒなどの他の不可避的不純物の合計含有量は、最大１．５重量％である。
【００２３】
銅含有粉末
拡散接合粉末を製造するために使用される銅含有粉末は、酸化第一銅（Ｃｕ２Ｏ）または酸化第二銅（ＣｕＯ）であり、好ましくは酸化第一銅が使用される。銅含有粉末は、ここでは粒子の少なくとも９０％が最大粒径未満であると定義される最大粒径Ｘ９０が２２μｍであり、重量平均粒子径Ｘ５０は最大１５μｍ、好ましくは最大１１μｍであり、ＩＳＯ  １３３２０：２００３に準拠したレーザー回折計で決定される。
【００２４】
拡散接合粉末
鉄粉末は、拡散接合粉末中の銅の最終含有量を得るような割合で銅含有粉末と混合される。粉末を完全に混合した後、混合物は、銅含有粉末を金属銅に還元し、同時に銅が鉄粉末中に部分的に拡散可能となるのに十分な時間および温度で、大気圧で水素を含む還元雰囲気中で還元熱処理プロセスに付される。通常は、保持温度は、２０分間〜２時間、８００〜９８０℃である。還元熱処理プロセスの後に得られる材料は、緩く結合したケーキの形態であり、冷却ステップの後に、粉砕または穏やかにすりつぶされ、その後、最終粉末を分級する。得られた拡散接合粉末の最大粒径は２５０μｍであり、少なくとも７５重量％が１５０μｍ未満である。最大３０重量％が４５μｍ未満である。粒径は、ＩＳＯ４４９７  １９８３に準拠して測定された。
【００２５】
新たな粉末中の酸素含有量は、最大０．１６重量％であり、他の不可避的不純物の量は、最大１重量％である。
【００２６】
ＩＳＯ  ３９２３：２００８に準拠して測定された新たな粉末ＡＤの見かけの密度は、十分に高いグリーン体密度を得て、結果として部品の製造時に十分に高い焼結密度を得るために、少なくとも２．７０ｇ／ｃｍ３である。
【００２７】
拡散接合粉末は、ＳＳＦ法で測定した場合、最大２のＳＳＦ因子を有する鉄基粉末への銅の結合度を有することによって特徴付けられる。また、驚くべきことに、新たな粉末の製造に使用される鉄粉の酸素含有量が０．３〜１．２重量％であるとき、ＳＳＦ因子は最大１．７であることが示された。
【００２８】
ＳＳＦ法は、ここでは、拡散接合粉末を４５μｍ未満の粒径を有する１つの部分と、４５μｍ以上の粒径を有するもう１つの部分との２つの部分に分離することによって鉄または鉄基粉末への銅の結合度を決定する方法として定義される。この分離は、４５μｍ標準ふるい（３２５メッシュ）で行うことができる。ＩＳＯ  ４４９７：１９８６に準拠した手順は、４５μｍの１つのふるいのみが使用されることを条件として行うことができる。４５μｍのふるいを通過するより微細な部分の銅含有量と４５μｍのふるいを通過しないより粗い部分の銅含有量との間の割合（ｑｕｏｔａｔｉｏｎ）は、値、結合度、またはＳＳＦ因子を与える。
【００２９】
ＳＳＦ因子＝より微細な部分（〜４５μｍ）中の重量％Ｃｕ／より粗い部分（４５μｍ以上）中の重量％Ｃｕ。
【００３０】
部分中の銅含有量は、少なくとも２桁の精度を有する標準的な化学的方法によって決定される。
【００３１】
新しい粉末の別の特徴は、それぞれ個々の部品内ならびに部品間の公称銅含有量のばらつきを最小限に抑えることによって特徴付けられる焼結部品の製造を可能にすることである。これは、特定の製造条件で製造された焼結部品の断面における最大銅含有量が、公称銅含有量よりも最大で１００％高いものとしなければならないと表現することができる。
【００３２】
銅含有量、最大および最小銅含有量、孔径および孔面積のばらつきを測定するための試料は、以下のように調製される。
本発明に係る銅含有拡散接合粉末を、ＩＳＯ  １３３２０：１９９９に準拠したレーザー回折で測定した最大１５μｍの粒子径Ｘ９０を有する０．５％の黒鉛、および国際公開第２０１０−０６２２５０号に記載された０．９％の潤滑剤と混合する。得られた混合物を、ＩＳＯ  ２７４０：２００９に準拠した引張強度試料（ＴＳ棒）の製造用の圧縮金型に搬送し、６００ＭＰａの圧縮圧力に付す。圧縮された試料は、その後、圧縮金型から排出され、９０％窒素／１０％水素の雰囲気中、大気圧下、１１２０℃で３０分間焼結プロセスに付される。
【００３３】
最大銅含有量は、焼結された部品の断面、すなわち、焼結されたＴＳ棒の最長延長部に垂直な断面において、エネルギー分散分光法（ＥＤＳ）用のシステムを備えた走査型電子顕微鏡（ＳＥＭ）内でライン走査によって測定される。倍率は１３０倍、作動距離は１０ｍｍ、走査時間は１分である。
【００３４】
上記の方法で測定した最大銅含有量は、公称銅含有量よりも最大１００％高いラインに沿った任意の点にある。驚くべきことに、新しい粉末の製造に使用される鉄粉末の酸素含有量が０．３〜１．２重量％の間にある場合、上記の方法によって測定された最大銅含有量は、ラインに沿った任意の点において公称銅含有量よりも最大８０％高く、測定は０％の銅を示さない。
【００３５】
銅含有量の上記のばらつきの代わりに、またはこれに加えて、新しい粉末の特徴的な特徴化は、最大孔の最大径を示すことによって特徴付けられる焼結部品の製造を可能にすることである。これは、前述したように特定の製造条件で製造された焼結部品の断面における最大孔面積は最大４０００μｍ２であるものとして表現することができる。
【００３６】
孔径分析は、デジタルビデオカメラおよびコンピュータベースのソフトウェアの助けによって１００倍の倍率で光学顕微鏡（ＬＯＭ）上で実行される。総測定面積は２６．７ｍｍ２である。ソフトウェアは白黒モードで動作しており、黒い領域が孔に等しい「測定領域における黒色領域の検出」を使用して孔を検出する。
【００３７】
以下の定義が適用される。
最大孔長さ：フィールド内のすべての孔の最大長さ。
最大の孔面積：フィールド内で測定された孔の中で最大の孔の面積。
【００３８】
焼結部品の製造
圧縮前に、拡散接合粉末を、潤滑剤、黒鉛、および機械加工性向上添加剤などの様々な添加剤と混合する。
【００３９】
従って、本発明に係る鉄基粉末組成物は、本発明に係る拡散接合粉末を１０〜９９．８重量％と、任意で最大１．５重量％の黒鉛を含有するか、またはそれらからなり、黒鉛が存在する場合にはその含有量が０．３〜１．５重量％、好ましくは０．１５〜１．２重量％であり、０．２〜１．０重量％の潤滑剤および最大１．０重量％の切削性向上添加剤を含み、残部が鉄粉末である。  
【００４０】
一実施形態では、本発明に係る鉄基粉末組成物は、本発明に係る拡散接合粉末を５０〜９９．８重量％と、任意で最大１．５重量％の黒鉛を含有するか、またはそれらからなり、黒鉛が存在する場合にはその含有量が０．３〜１．５重量％、好ましくは０．１５〜１．２重量％であり、０．２〜１．０重量％の潤滑剤および最大１．０重量％の切削性向上添加剤を含み、残部が鉄粉末である。
【００４１】
添加剤の添加および混合後、得られた混合物を少なくとも４００ＭＰａの圧縮圧力で圧縮プロセスに付し、その後に排出されるグリーン体部品を中性または還元雰囲気中で約１０５０〜１３００℃の温度で１０〜７５分間焼結する。焼結工程の後には、表面焼入れ、無心焼入れ、高周波焼入れ、またはガス焼入れまたは油焼入れを含む焼入れプロセスなどの焼入れ工程を続けてもよい。
【実施例】
【００４２】
実施例１
表１に係る鉄粉末と表２に係る銅含有粉末とを、後で得られる拡散接合粉末中に３％の銅含有量を生じるのに十分な量で混合することによって、様々な拡散接合粉末を製造した。得られた混合物を還元雰囲気中で９００℃の温度で６０分間還元熱処理プロセスに付した。還元熱処理プロセス後、得られたゆるく焼結したケーキを、最大粒径２５０μｍの粉末に穏やかに粉砕した。
【００４３】
以下の表は、使用された原材料を示す。
【表１】
2019513188.tif 000003
【表２】
2019513188.tif 000004
【００４４】
得られた拡散接合粉末を、使用した原料の種類に応じて、ａｃ、ｂｃ、ｂｄ、ｂｅ、ａｄ、ａｅとした。
【００４５】
本発明に係る拡散接合された粉末のＳＳＦ因子の決定は、本明細書に記載の方法に従って実施した。以下の表３の結果が得られた。
【表３】
2019513188.tif 000005
【００４６】
最大孔径、最大孔面積、および銅のばらつきを測定するための試料を、本明細書の手順に従って調製した。
【００４７】
最大銅含有量は、日立ＳＵ６６００タイプのＦＥＧ−ＳＥＭを用いて測定した。ＥＤＳシステムは、Ｂｒｕｋｅｒ  ＡＸＳによって製造された。
【００４８】
試験片を真空チャンバに挿入し、作動距離を１０ｍｍに調整した後、可能な限り低い倍率１３０倍を使用するように電子線をアライメントさせた。狭い走査線ができるだけ少ない孔に選択された（深い孔は重要な光子を捕捉する可能性がある）。走査時間は１分に設定した。
【００４９】
結果は、図１〜図６および表４に示す。
【００５０】
孔径分析は、デジタルビデオカメラおよびコンピュータベースのソフトウェアのＬｅｉｃａ  ＱＷｉｎを用いて倍率１００倍で、光学顕微鏡（ＬＯＭ）上で実施した。「最大孔測定」と呼ばれるソフトウェアのモジュールを使用した。全測定面積は、２４の測定フィールドに対応する２６．７ｍｍ２である。
【００５１】
全ての試験片は、水平プレス方向及び断面方向の横方向ステッピングで測定された。
【００５２】
ソフトウェアは白黒モードで動作され、黒い領域が孔に等しい「測定領域における黒色領域の検出」を使用して孔を検出した。
【００５３】
以下の表４は、測定の結果を示す。
【表４】
2019513188.tif 000006
【００５４】
表４から、本発明に係る拡散接合粉末から製造された部品は、比較例と比較してより小さい最大孔面積を示し、銅含有量のばらつきがより少ないことを示していると結論付けることができる。本発明に係る拡散接合粉末を製造するために酸素含有量がより高い鉄粉末を使用する場合、酸素含有量が低い鉄粉末（ａｃ−ｂｃ）を使用する場合に比べて銅含有量のばらつきが少ないとさらに結論付けることができる。
【００５５】
実施例２
４つの異なる鉄基粉末組成物は、４つの異なる銅含有粉末を、スウェーデンのヘガネス社（ホガナス社、Ｈｏｇａｎａｓ  ＡＢ）から入手可能なアトマイズ鉄粉末ＡＳＣ１００．２９を有する金属粉末組成物中の２重量％の銅、イメリスグラファイトアンドカーボン（Ｉｍｅｒｙｓ  Ｇｒａｐｈｉｔｅ＆Ｃａｒｂｏｎ）製の０．５％の合成黒鉛Ｆ１０、および国際公開第２０１０−０６２２５０号に記載された０．９％の潤滑剤に対応する添加剤に混合することによって調製された。
【００５６】
使用した銅含有粉末は以下のものであった。
・実施例１に係る拡散接合粉末ａｃ。
・スウェーデンのヘガネス社から入手可能なＤｉｓｔａｌｏｙ（登録商標）ＡＣｕ。Ｄｉｓｔａｌｏｙ（登録商標）ＡＣｕは、鉄粉の場合、表面に１０％の銅が拡散接合された鉄粉である。
・Ｃｕ−２００、表２に記載されている元素Ｃｕ粉末。
・Ｃｕ−１００、表２に記載されている元素Ｃｕ粉末。
【００５７】
以下の表５は、使用された銅含有粉末および金属粉末組成物中の成分の含有量を示す。
【表５】
2019513188.tif 000007
【００５８】
鉄基粉末組成物を、ＩＳＯ３９２８に準拠して７００ＭＰａで試験棒に圧縮した。圧縮後、射出されたグリーン体試験棒を、９０／１０  Ｎ２／Ｈ２の雰囲気中、１１２０℃の温度で３０分間焼結し、周囲温度に冷却した。その後、試験棒を８６０℃で３０分間カーボンポテンシャル０．５％の雰囲気で硬化させ、続いて油で急冷した。
【００５９】
熱処理された試験棒を、Ｒ＝−１の疲労強度について、ＭＰＩＦ規格５６に準拠して２×１０６サイクルの逃し限界で試験した。耐久限界は、残存確率５０％に決定された。
【００６０】
次の表６は、疲労試験の結果を示す。
【表６】
2019513188.tif 000008
【００６１】
表６は、本発明に係る拡散合金粉末を含有する鉄基粉末混合物から製造された試料は、元素銅粉末を含有する鉄基粉末混合物または既知の銅含有拡散接合粉末から製造された試料と比較して、疲労強度の増加を示している。
【図１】
2019513188.tif 000009
【図２】
2019513188.tif 000010
【図３】
2019513188.tif 000011
【図４】
2019513188.tif 000012
【図５】
2019513188.tif 000013
【国際調査報告】
2019513188.tif 000014
2019513188.tif 000015
2019513188.tif 000016